(57)【要約】【課題】光ファイバガラスに傷が付き難い上に、張力に対して耐性があり、長尺のグレーティングであっても容易に形成することが可能な光ファイバグレーティング、センサ、光フィルタ、および光ファイバグレーティングの製造方法を提供する。【解決手段】クラッド１２の表面に強化ガラス層１３を有する光ファイバのコア１１にグレーティング２０が形成された光ファイバグレーティング、この光ファイバグレーティングを用いたセンサおよび光フィルタ。【選択図】図１
2017015933.tif 000002
【特許請求の範囲】
【請求項１】
クラッドの表面に強化ガラス層を有する光ファイバのコアにグレーティングが形成された光ファイバグレーティング。
【請求項２】
前記コア、前記クラッドおよび前記強化ガラス層の主成分が石英系ガラスであることを特徴とする請求項１に記載の光ファイバグレーティング。
【請求項３】
前記強化ガラス層に圧縮応力が残留したことを特徴とする請求項１または２に記載の光ファイバグレーティング。
【請求項４】
前記圧縮応力が、前記クラッドと前記強化ガラス層を形成する各ガラスの物理的な性質の差によるものであることを特徴とする請求項３に記載の光ファイバグレーティング。
【請求項５】
前記物理的な性質の差が、前記各ガラスの軟化温度の差、溶融状態から固化した時における前記各ガラスの熱膨張係数の差、またはこれらの差の両方であることを特徴とする請求項４に記載の光ファイバグレーティング。
【請求項６】
前記光ファイバを光ファイバ母材から線引きする時に、少なくとも０．４９Ｎ以上の線引き張力を印加しながら得られた光ファイバに前記グレーティングが形成されたことを特徴とする請求項１〜５のいずれか１項に記載の光ファイバグレーティング。
【請求項７】
樹脂層が無い状態の裸光ファイバの機械的な引張強度が４．９Ｎ以上であることを特徴とする請求項１〜６のいずれか１項に記載の光ファイバグレーティング。
【請求項８】
前記強化ガラス層は、リン、ホウ素、アルミ、チタンからなる群の少なくとも１つの元素の化合物を含むことを特徴とする請求項１〜７のいずれか１項に記載の光ファイバグレーティング。
【請求項９】
請求項１〜８のいずれか１項に記載の光ファイバグレーティングを用いたセンサ。
【請求項１０】
請求項１〜８のいずれか１項に記載の光ファイバグレーティングを用いた光フィルタ。
【請求項１１】
コアとなる部分と、その周囲を囲むクラッドとなる部分と、強化ガラス層となる部分とを含む光ファイバ母材を製造する工程と、
前記光ファイバ母材から前記コア、前記クラッドおよび前記強化ガラス層を有する光ファイバを線引きする工程と、
前記光ファイバの前記コアにグレーティングを形成する工程と、
を含むことを特徴とする光ファイバグレーティングの製造方法。
【請求項１２】
請求項１〜８のいずれか１項に記載の光ファイバグレーティングの製造方法であって、
前記コアとなる部分と、前記クラッドとなる部分と、前記強化ガラス層となる部分とを含む光ファイバ母材を製造する工程と、
前記光ファイバ母材から前記光ファイバを線引きする工程と、
前記光ファイバの前記コアにグレーティングを形成する工程と、
を含むことを特徴とする光ファイバグレーティングの製造方法。
【請求項１３】
前記光ファイバを線引きする工程において、裸光ファイバの周囲に樹脂層を被覆する工程を有し、
前記グレーティングを形成する工程の前に、前記樹脂層の少なくとも一部を除去する工程を有し、
前記グレーティングを形成する工程の後に、前記樹脂層の少なくとも一部を除去した区間において、樹脂層を再び被覆する工程を有することを特徴とする請求項１１または１２に記載の光ファイバグレーティングの製造方法。
【請求項１４】
前記光ファイバを前記光ファイバ母材から線引きする時に、少なくとも０．４９Ｎ以上の線引き張力を印加することを特徴とする請求項１１〜１３のいずれか１項に記載の光ファイバグレーティングの製造方法。
【発明の詳細な説明】
【技術分野】
【０００１】
本発明は、光ファイバグレーティング、センサ、光フィルタ、および光ファイバグレーティングの製造方法に関する。
【背景技術】
【０００２】
光ファイバグレーティング（以下、ＦＢＧ）は、光ファイバの長さ方向に周期的、もしくは、概周期的な屈折率変化によりグレーティングを生じさせた光ファイバ型の光学素子であり、一般的には、光ファイバの側方から紫外線を照射することにより製造される。光ファイバに周期的な屈折率変化を与える方法としては、同一の光源から発した光を２つの経路に分け、その光を再び干渉させることにより、周期的に光強度の変化をつけ、この光を光ファイバ側方より照射して光ファイバの長さ方向に周期的屈折率変化をつける方法がある（干渉露光）。また、光ファイバ長さ方向の屈折率変化の周期が長いＦＢＧを作製する場合は、周期的なスリットを有する金属マスクなどを介して光ファイバ側方より紫外線を照射する方法もある。
【０００３】
光ファイバ長さ方向の紫外線による屈折率変化量は、光ファイバのコア、もしくは、クラッドの材料の性質、照射する紫外線の波長、強度に依存する。光ファイバに限らず、各種材料が光の照射により屈折率変化を生じる現象は、フォトリフラクティブ効果と呼ばれている。原理的には、屈折率変化は紫外線だけでなく、照射された光のエネルギーに光ファイバを構成する材料が応答して永久的な屈折率変化（分極と呼んでも良い）が生じれば良い。このため、紫外線に限らず、比較的短波長の可視光、Ｘ線、電子線などでもＦＢＧ作製が可能である。
【０００４】
ＦＢＧに生じた屈折率変動の周期を適切に設定することにより、光ファイバ中を伝搬する光に変化を与えることができる。標準的に使用されているＦＢＧの動作を簡単に説明する。
【０００５】
現在広く使われているＦＢＧの一種では、グレーティングが、シングルモード光ファイバに形成されている。光ファイバ中の光の波長（より厳密には、光ファイバの長さ方向の管内波長、光ファイバ中を伝搬するモードの光ファイバ長さ方向の波長）の１／２の周期で屈折率変動を光ファイバ中に書き込むと、光の入射方向と逆方向に光が反射される。このタイプのＦＢＧを短周期型ＦＢＧと呼ぶ。また、光ファイバ長さ方向の屈折率変動の周期の長いＦＢＧも使われている。このタイプでは、光ファイバ中を伝搬する伝搬モードが、光ファイバを伝搬しないクラッドモードと呼ばれるモードに結合して光が外部に散乱するので、伝搬モードに伝送損失を付与したり、光ファイバの外部に光を取り出したりする目的で使用される。このようなＦＢＧを長周期ＦＢＧと呼ぶ。
【０００６】
ＦＢＧは、光ファイバ通信システムにおいて、特定の信号波長を遮断したり、光増幅器の増幅波長特性を等化したり、伝送経路や伝送方向を変えたりすることに使用されるほか、ＦＢＧがセンサとして利用されている。ＦＢＧセンサの原理や方式は様々あるが、多くの方式では、ＦＢＧに物理的、時には化学的な擾乱を与えることにより伝搬モードの伝搬状態を変化させ、その変化量を光学的に検知することにより測定を行うものが多い。典型的な例として、短周期ＦＢＧを用いた歪みセンサがある。
【０００７】
先行技術文献として、下記の特許文献１，２を挙げる。これらの文献について、詳しくは後述する。
【先行技術文献】
【特許文献】
【０００８】
【特許文献１】特許第３３３５０８６号公報
【特許文献２】特許第２８５５５３１号公報
【発明の概要】
【発明が解決しようとする課題】
【０００９】
現在、通信用光ファイバのほぼ１００％近くが、石英ガラスを主成分とする石英系光ファイバである。ガラスは脆性材料であり、表面に傷が付くと機械的強度が極端に低下する。ガラスの物理学的な定義は、液体の過冷却状態である。それゆえ、溶融状態から冷却したばかりのガラスの機械的強度は非常に高いが、ガラス表面を通常の雰囲気に晒しておくと機械的な強度は１桁以上（すなわち１／１０以下に）低下する。
【００１０】
石英系光ファイバの製造は、光ファイバ母材と呼ばれる棒状ガラスを加熱炉で溶融して細く引き延ばすことにより行われる。この引き延ばし工程を線引き、もしくは、紡糸と呼んでいる。光ファイバの機械的強度を維持するため、溶融延伸されて目標とするファイバ径（クラッド径）に加工された光ファイバは、線引き直後に樹脂などで被覆される。特殊な用途では、被覆材料として樹脂以外の材料、例えば、金属やアモルファスカーボンなどが用いられることもある。
【００１１】
ＦＢＧ（光ファイバグレーティング）の一般的な作製では次の作業が行われる。
１）保護材料としての樹脂を剥離し、光ファイバガラスの表面を露出させる。
２）光ファイバの側面から紫外線など高エネルギーの電磁波、電子線などを照射して、光ファイバ内部に屈折率の変動を生じさせ、グレーティングを形成する（書き込む）。
３）グレーティングの書き込みが終わった光ファイバガラスの露出部分に再度被覆を掛けて、ガラス表面を機械的に保護する。
【００１２】
上記ＦＢＧ作製における問題点は、一旦光ファイバガラスの被覆を除去して空気中の塵などにより微小傷が付くと、それにより低下した機械的強度は回復しないことである、この問題点を解決する方法として、上記特許文献１の方法が提案されている。この方法によれば、光感光性のコアを持つ光ファイバの被覆材（樹脂）として低紫外線吸収ポリマーを採用することにより、光ファイバの被覆材を剥離せずに、被覆材を介して紫外線を照射してＦＢＧを作製することができる。これにより光ファイバのガラス表面を直接、環境に晒すことがないので、上記ＦＢＧ作製における問題点は生じない。
【００１３】
しかし、特許文献１に記載の方法を用いても次の課題が残る。
（１）低紫外線吸収ポリマーと言えども、紫外線吸収が零ではないので、強い紫外線を照射することができない。紫外線強度が低いとＦＢＧ作製に時間が掛かるだけではなく、屈折率変化の大きなＦＢＧ、すなわち、反射率の大きなＦＢＧを作製することができない。
（２）低紫外線吸収ポリマーの表面精度や均一性がＦＢＧの特性に影響する。光ファイバ側面からポリマー層を介して光ファイバ内部に紫外線を照射するので、樹脂の表面の凹凸によりランダムな光の屈折が生じる。これにより、光ファイバのコアに書き込まれる屈折率の変動周期が乱れて、目指す特性のＦＢＧが得られにくい。
（３）ＦＢＧの作製においては、一般的に、加熱エージングが行われる。ＦＢＧにおける屈折率の変化は、紫外線によって光ファイバガラスに生じた構造的な欠陥に起因する分極により生じた変化である。その屈折率変化には、ガラス構造に生じたさまざまのガラス構造の欠陥が寄与しているので、幾つかの欠陥はＦＢＧに使用環境でアニーリングされて徐々に消滅するものが含まれている。そこでＦＢＧを、例えば１００℃を超える温度で数分間から数時間熱処理を行い、使用環境で消滅し易い欠陥を加速的に消滅させ、消滅し難い欠陥を残留させて、ＦＢＧの特性を安定化させる。これを熱エージングと呼んでいる。熱エージングの温度は、２００℃を超える温度が必要なことも多く、２５０℃を超えることもある。このような高温の熱エージング環境に光ファイバを被覆した樹脂をさらすと、樹脂が劣化することが知られている。
【００１４】
本発明は、上記事情に鑑みてなされたものであり、光ファイバガラスに傷が付き難い上に、張力に対して耐性があり、長尺のグレーティングであっても容易に形成することが可能な光ファイバグレーティング、センサ、光フィルタ、および光ファイバグレーティングの製造方法を提供することを課題とする。
【課題を解決するための手段】
【００１５】
前記課題を解決するため、本発明は、クラッドの表面に強化ガラス層を有する光ファイバのコアにグレーティングが形成された光ファイバグレーティングを提供する。
前記コア、前記クラッドおよび前記強化ガラス層の主成分が石英系ガラスであることが好ましい。
前記強化ガラス層に圧縮応力が残留したことが好ましい。
前記圧縮応力が、前記クラッドと前記強化ガラス層を形成する各ガラスの物理的な性質の差によるものであることが好ましい。
前記物理的な性質の差が、前記各ガラスの軟化温度の差、溶融状態から固化した時における前記各ガラスの熱膨張係数の差、またはこれらの差の両方であることが好ましい。
【００１６】
前記光ファイバを光ファイバ母材から線引きする時に、少なくとも０．４９Ｎ以上の線引き張力を印加しながら得られた光ファイバに前記グレーティングが形成されたことが好ましい。
樹脂層が無い状態の裸光ファイバの機械的な引張強度が４．９Ｎ以上であることが好ましい。
前記強化ガラス層は、リン、ホウ素、アルミ、チタンからなる群の少なくとも１つの元素の化合物を含むことが好ましい。
また、本発明は、前記光ファイバグレーティングを用いたセンサを提供する。
また、本発明は、前記光ファイバグレーティングを用いた光フィルタを提供する。
【００１７】
また、本発明は、コアとなる部分と、その周囲を囲むクラッドとなる部分と、強化ガラス層となる部分とを含む光ファイバ母材を製造する工程と、前記光ファイバ母材から前記コア、前記クラッドおよび前記強化ガラス層を有する光ファイバを線引きする工程と、前記光ファイバの前記コアにグレーティングを形成する工程と、を含むことを特徴とする光ファイバグレーティングの製造方法を提供する。
また、本発明は、前記光ファイバグレーティングの製造方法であって、前記コアとなる部分と、前記クラッドとなる部分と、前記強化ガラス層となる部分とを含む光ファイバ母材を製造する工程と、前記光ファイバ母材から前記光ファイバを線引きする工程と、前記光ファイバの前記コアにグレーティングを形成する工程と、を含むことを特徴とする光ファイバグレーティングの製造方法を提供する。
【００１８】
前記光ファイバを線引きする工程において、裸光ファイバの周囲に樹脂層を被覆する工程を有し、前記グレーティングを形成する工程の前に、前記樹脂層の少なくとも一部を除去する工程を有し、前記グレーティングを形成する工程の後に、前記樹脂層の少なくとも一部を除去した区間において、樹脂層を再び被覆する工程を有することができる。
前記光ファイバを前記光ファイバ母材から線引きする時に、少なくとも０．４９Ｎ以上の線引き張力を印加することが好ましい。
【発明の効果】
【００１９】
本発明の光ファイバグレーティングによれば、光ファイバガラスに傷が付き難い上に、張力に対して耐性があり、長尺のグレーティングであっても容易に形成することが可能になる。
【図面の簡単な説明】
【００２０】
【図１】本発明のＦＢＧの一例を示す長さ方向断面図である。
【図２】本発明のＦＢＧの一例を示す垂直方向断面図である。
【図３】光ファイバの線引きに設けられる加熱炉の一例を示す断面図である。
【図４】光ファイバの線引き装置の一例を示す模式図である。
【図５】光ファイバの張力に対する引張強度の関係の一例を示すグラフである。
【図６】光ファイバにグレーティングを書き込む工程の一例を示す模式図である。
【図７】光ファイバグレーティングの反射特性の一例を示すグラフである。
【発明を実施するための形態】
【００２１】
以下、好適な実施形態に基づき、図面を参照して本発明を説明する。
図１および図２に、本実施形態のＦＢＧの一例を示す長さ方向断面図および垂直方向断面図である。本明細書において、長さ方向とは光ファイバの長さ方向であり、垂直方向とは、長さ方向に垂直な方向である。ＦＢＧは、ファイバブラッググレーティングの略称であるが、本明細書では、光ファイバグレーティングと同様の意味で用いる。
【００２２】
本実施形態のＦＢＧを構成する光ファイバ１０は、図２に示すように、コア１１と、コア１１の周囲を囲むクラッド１２と、クラッド１２の表面に設けられた強化ガラス層１３を有する。クラッド１２および強化ガラス層１３は、コア１１を構成する材料より屈折率の低い材料から構成される低屈折率部１４である。一般的な光ファイバでは、ガラス表面はクラッドの表面であるが、本実施形態の光ファイバ１０では、ガラス表面が低屈折率部１４の表面に相当し、この表面に強化ガラス層１３が設けられる。
【００２３】
図１に示すように、光ファイバ１０の少なくともコア１１の一部には、長さ方向に周期的、もしくは、概周期的な屈折率変化によりグレーティング２０が形成されている。グレーティング２０は、複数の屈折率変化部２１から構成される。垂直方向断面において、屈折率変化部２１の一部がクラッド１２に及ぶこともあり得る。
【００２４】
屈折率変化の周期が一定のグレーティングはユニフォームグレーティング、周期が長さ方向に変化しているグレーティングはチャープトグレーティングと呼ばれる。屈折率変化の周期が、１００〜５００μｍ程度の場合、長周期グレーティングと呼ばれている。屈折率変化部を垂直方向から傾斜して形成した場合、コア中を進行する光をコアの中心軸から斜めに反射することができる。このようなグレーティングは、スラント型グレーティングと呼ばれる。サイドローブを低減するため、屈折率変化の強度が（特に長さ方向の両端部で弱くなるように）変化しているグレーティングは、アポダイズドグレーティングと呼ばれる。本実施形態のＦＢＧは、いずれのグレーティングを採用することも可能である。
【００２５】
強化ガラス層１３は、圧縮応力が残留した層、またはクラッド１２よりも硬度が高く外傷を受けにくい層であることが好ましい。表面の圧縮応力により強化ガラス層１３の機械的強度が高まる理由は、ガラス表面に加わる引張力を圧縮応力が相殺することにより、を破壊に必要な引張力がより大きくなるためである。ガラスのような脆性材料の破壊は、その表面に生じた引張応力によって生じると考えられるので、表面に圧縮応力が存在したガラスは破壊されにくいことが知られている。強化ガラス層１３に残留した圧縮応力は、クラッド１２および強化ガラス層１３を形成する各ガラスの物理的な性質の差によるものであることが好ましい。ここで、物理的な性質の差としては、高温におけるガラスの軟化温度の差、溶融状態から固化したのちの熱膨張係数の差、またはこれらの差の両方が挙げられる。
【００２６】
上述の光ファイバ１０において、強化ガラス層１３は、グレーティング２０を作製する過程で、光ファイバ１０の強度を維持し、外力や異物等による傷つきを防ぐことができ、かつ、グレーティング２０の作製に必要な光（その他の電磁波等のエネルギー線を含む）に対して十分な透過性を有する。このため、表面に強化ガラス層１３を有する光ファイバ１０を用いてＦＢＧを製造することにより、被覆層を有しない状態でグレーティング２０を作製しても、光ファイバ１０の強度の低下を抑制することができる。
【００２７】
グレーティング２０の作製方法としては、特に限定されないが、干渉露光法（二光束干渉法）、位相マスク法、強度変調マスク法、ステップバイステップ法などが挙げられる。図６に、位相マスク法によるグレーティング作製装置５０の一例を示す。この例では、凹凸の溝を形成した位相マスク５１に紫外線５２を照射して生じた干渉縞を光ファイバ１０に作用させることにより、周期的な屈折率変化部２１を形成する。
【００２８】
光ファイバ材料に屈折率変化を生じるために使用する光（エネルギー線）は、紫外光に限らず、可視光、Ｘ線、電子線などを選択することも可能である。屈折率変化を効率よく生じるためには、光の照射前に、光ファイバのコア内に水素分子（Ｈ２）を充填することが好ましい。例えば光ファイバを高濃度または高圧の水素雰囲気下に曝すことにより、コア内に水素を拡散させることができる。
【００２９】
光ファイバ１０が樹脂層を有する場合は、光ファイバ１０にグレーティング２０を形成する前に、樹脂層の少なくとも一部を除去することが好ましい。樹脂層を除去する区間は、グレーティング２０を作製する区間を含むことが好ましい。グレーティング２０を形成する工程の後には、樹脂層を除去した区間において、樹脂層を再び被覆する工程を有することができる。強化ガラス層１３を有する光ファイバ１０を用いた場合には、樹脂層を除去しても光ファイバが傷つきにくいので、樹脂層を除去する区間を長くし、それにより、グレーティングを形成する区間を長くすることができる。光ファイバの全長にわたって樹脂層を除去し、さらには、光ファイバの全長または略全長にわたってグレーティングを形成することも可能である。
【００３０】
表面に強化ガラス層１３を有する光ファイバ１０の製造方法として、例えば、特許文献２（特許第２８５５５３１号公報）に記載の方法が挙げられる。この方法の具体的なデータは、国際会議Ｃｏｎｆｅｒｅｎｃｅ  ｏｎ  Ｏｐｔｉｃａｌ  Ｆｉｂｅｒ  Ｃｏｍｍｕｎｉｃａｔｉｏｎ  １９９０年に述べられているが、基本的な製造方法および原理は次のとおりである。
【００３１】
石英系光ファイバの製造では、まず光ファイバ母材（前駆体）が準備される。図３に示すように、光ファイバ母材３１は円柱状である。光ファイバ母材３１の断面形状は、最終的な目標とする光ファイバ１０（図２参照）と相似な寸法を持っていて、コア１１となる部分、クラッド１２となる部分、および強化ガラス層１３となる部分を有する。
【００３２】
石英系光ファイバの場合、コア１１、クラッド１２および強化ガラス層１３の主成分が石英系ガラスである。コア１１、クラッド１２、および強化ガラス層１３の各ガラス組成は、互いに異なっている。コア１１は、例えばゲルマニウム（Ｇｅ）等の添加により、クラッド１２より屈折率が高い石英系ガラスから構成することができる。クラッド１２は、何も添加されていない純石英ガラス（ＳｉＯ２）、もしくはフッ素（Ｆ）が添加された石英系ガラスから構成することができる。強化ガラス層１３は、クラッド１２よりも多い量のフッ素が添加されて、軟化温度がクラッド１２よりも低くされている。なお、石英系ガラスに使用されるドーパント（添加物）は、ＧｅおよびＦに限らず、リン（Ｐ）、ホウ素（Ｂ）、アルミニウム（Ａｌ）、チタン（Ｔｉ）、塩素（Ｃｌ）、ナトリウム（Ｎａ）等の１種または２種以上とすることができる。強化ガラス層１３は、リン、ホウ素、アルミ、チタンからなる群の少なくとも１つの元素の化合物を含むことが好ましい。
【００３３】
線引き（紡糸）は、高温の加熱炉３０内で光ファイバ母材３１を軟化させ、光ファイバ母材３１の下端部より光ファイバ３２を引き出すことにより行われる。この時、光ファイバ母材３１は加熱炉３０内に低速で送り込まれ、下端からは光ファイバ３２が高速で引き出される。石英ガラス系光ファイバの線引きを行う場合、加熱炉３０の内部温度は２０００℃程度が一般的である。図３に示す加熱炉３０は、一般的な構造の例示に過ぎず、その各部の構造は所望の改変が可能である。
【００３４】
加熱炉３０には、マッフルチューブ３３、ヒータ３４、ジャケット３５、冷却装置３６、断熱材３７等が設けられる。ヒータ３４は、加熱炉３０の内部を加熱する熱源であり、例えば電熱器から構成される。ヒータ３４の外周は断熱材３７に取り囲まれている。断熱材３７の外側には、加熱炉３０の外周を覆うジャケット３５が設けられている。ジャケット３５には、冷却水等の冷媒の流路を有する冷却装置３６を備える。
【００３５】
マッフルチューブ３３は、光ファイバ母材３１の周囲を囲み、光ファイバ母材３１とヒータ３４との間に配置される。ヒータ３４が発熱すると、熱がマッフルチューブ３３に沿って伝導し、マッフルチューブ３３から放出される輻射熱が光ファイバ母材３１を加熱するので、ヒータ３４の輻射熱を直接光ファイバ母材３１に作用させた場合に比べて、温度分布を均一に保つことができる。マッフルチューブ３３は中空円筒状であり、例えばカーボン等の耐熱性が高い材料から形成されている。
【００３６】
また、図４には、加熱炉３０を有する線引き装置４０の一般的な模式図を挙げる。加熱炉３０の下方には、順に、光ファイバ外径測定器４１、冷却筒４２、一次被覆塗布装置４３、一次被覆硬化装置４４、二次被覆塗布装置４５、二次被覆硬化装置４６、キャップスタン４７が設けられている。キャップスタン４７を通過した光ファイバ３２は、側方の巻取ドラム４８に巻き取られる。加熱炉３０から線引きされた直後の光ファイバ３２は、樹脂層等の被覆を有しない裸光ファイバであり、光ファイバコーティング装置（符号４２〜４６）を通った後の光ファイバ３２は、裸光ファイバの周囲に樹脂層が被覆された光ファイバ素線である。
【００３７】
図４の例では、樹脂層は裸光ファイバの外周に直接形成される一次被覆と、一次被覆の外周に形成される二次被覆とを有する。樹脂層の形成に用いられる樹脂としては、紫外線（ＵＶ）で硬化可能なＵＶ硬化樹脂が一般的である。樹脂層に使用可能なＵＶ硬化樹脂としては、例えばウレタンアクリレート系、ポリブタジエンアクリレート系、エポキシアクリレート系、シリコーンアクリレート系、ポリエステルアクリレート系などが挙げられる。各樹脂層は、塗布装置４３，４５により液状の樹脂を光ファイバ３２の外周に塗布した後、硬化装置４４，４６により光ファイバ３２に塗布された樹脂を硬化させることで形成される。
【００３８】
光ファイバ外径測定器４１で測定された線引き直後の光ファイバ３２の外径情報は、光ファイバ径制御器４９により処理されて、キャップスタン４７により光ファイバ３２の引取り動作の制御に利用することができる。例えば、光ファイバ母材３１の外径に長さ方向の変動がある場合でも、引取り速度を適宜制御することにより、外径が一定の光ファイバ３２を線引きすることができる。図４に示す線引き装置４０は、主要な部分に関する一般的な構造の例示に過ぎず、種々の改変が可能である。
【００３９】
特許文献２に記載の方法において、強化ガラス層１３に圧縮応力が残留するメカニズムは次のように説明される。石英系ガラスの軟化温度は１７００℃以上と言われているが、石英系ガラスといっても、そこに含まれる添加物の量により軟化温度に差がある。一例として、コア１１には酸化ゲルマニウムが添加された石英ガラス（約３．５モル％のＧｅＯ２を含む）、クラッド１２には石英ガラス（ごく微量の成分を除き純粋石英）、強化ガラス層１３にはフッ素添加石英ガラス（純粋石英ガラスに比して０．３％程度屈折率が低下する程度のフッ素を含有し、フッ素の含有量として１モル％程度と推定される。）を使用することが挙げられる。このガラス組成では、クラッド１２を構成するガラスの軟化温度が一番高く、強化ガラス層１３の軟化温度はクラッド１２の軟化温度よりも低くなる。
【００４０】
このような光ファイバ母材３１から光ファイバ３２を線引きする方法は、通常と同じように、加熱炉３０で溶融した光ファイバ母材３１のガラスを下方にテーパ状に引き伸ばし、光ファイバ３２が引き伸ばされる過程でガラスを冷却する工程により行われる。線引きの際、ガラスを適切な張力で下方に引っ張ることが好ましい。光ファイバ径（ガラス径）が１２５μｍである、標準的なサイズの石英系光ファイバの線引きにおいては、線引き時の張力（線引き張力）の設定値は一般に数十ｇ重から数百ｇ重に設定される。
【００４１】
ガラスが引き伸ばされる過程での冷却のされ方は、ガラスの各部位のガラス組成に依存する。線引きされた光ファイバ３２が加熱炉３０から出た後は、ガラス径が１００〜２００μｍのファイバの場合、熱が輻射熱として放出されるので、その温度低下速度は速い。２０００℃程度の温度からガラスが弾性体とみなせる１０００℃程度に冷却されるのに要する時間は、２秒程度である。クラッド１２が固化した状態でも、最外層の強化ガラス層１３は、まだ軟化した状態にあるようにガラス組成が設定されていれば、線引き張力のほとんどをクラッド１２が分担する。この時、クラッド１２を構成するガラスの変形は弾性変形である。更に光ファイバ３２が下方に進むと、最外層の強化ガラス層１３の温度も軟化温度以下となり、ガラスが弾性体とみなせる温度に低下する。
【００４２】
図４において、光ファイバ３２が少なくとも光ファイバコーティング装置（符号４２〜４６）を通る段階では、光ファイバ３２の温度が十分に低い必要がある。この段階でも、光ファイバ３２にかかる張力のほとんどをクラッド１２が分担しており、後から硬化した強化ガラス層１３には引張応力は発生していないと推定される。光ファイバ３２がキャップスタン４７を通過する段階では、光ファイバ３２の引張応力はほぼ解放され、それまで弾性的に引っ張られていたクラッド１２は縮む。その結果、クラッド１２の応力解放に引きずられて、強化ガラス層１３に圧縮応力が発生する。強化ガラス層１３の厚さは、例えば数μｍ程度である。
【００４３】
図５に示すグラフは、各種光ファイバのコーティングを剥ぎ、アルミナの粉体を吹き付けて故意に表面傷を生じさせた光ファイバの強度を測定したデータを示す。各ファイバは、ガラス表面の材質が異なる。光ファイバＡは、フッ素添加石英ガラス（フッ素添加量は、純粋な石英ガラスの屈折率を０．３％低下させる量）からなる強化ガラス層を有する。光ファイバＢは、８モル％のＴｉＯ２を含む石英ガラスからなる強化ガラス層を有する。光ファイバＣは、光ファイバＡと同じ量のフッ素に加えて、８モル％のＴｉＯ２を共添加した石英ガラスからなる強化ガラス層を有する。光ファイバＤは、表面まで純ＳｉＯ２である通常の石英系光ファイバ（表面に強化ガラス層を有しない）である。グラフの横軸は線引き張力を示し、縦軸は光ファイバの引張強度を示す。
【００４４】
ガラス表面に強化ガラス層を付与した光ファイバでは、線引き張力の増加に従って強化ガラス層に残留する圧縮応力が増加し、およそ５００ｇ重（４．９Ｎ）の線引き張力分だけ光ファイバの引張強度が増大していることがわかる。結果的に、ガラスが剥き出しになった状態においても１ｋｇ重近い張力に耐える光ファイバが実現している。
【００４５】
このため、本実施形態のＦＢＧでは、光ファイバを光ファイバ母材から線引きする時に、少なくとも５０ｇ重（０．４９Ｎ）以上の線引き張力を印加しながら得られた光ファイバ１０にグレーティング２０が形成されたことが好ましい。強化ガラス層１３に残留する圧縮応力を強化ガラス層１３の全断面積で積算した圧縮力が５０ｇ重（０．４９Ｎ）以上であることが好ましい。また、樹脂層が無い状態の裸光ファイバの機械的な引張強度が５００ｇ重（４．９Ｎ）以上であることが好ましい。
【００４６】
本実施形態のＦＢＧは、ＦＢＧを用いたセンサ（以下、ＦＢＧセンサ）に利用することができる。ＦＢＧセンサとしては、外乱によりＦＢＧの特性（例えば反射波長や強度など）に変化が生じることを利用して、外乱の影響を検知する方式のセンサが挙げられる。ＦＢＧセンサにより検知される物理量としては、温度、ひずみ、圧力などの１または２以上が挙げられる。ＦＢＧセンサが設置され得る箇所は、特に限定されず、橋梁、ビル、建造物、配管、道路、トンネル、海岸、河川、堤防、岩盤、地中、水中、油井、航空機、人工衛星、電力ケーブル、超電導ケーブル等、多岐にわたる。
【００４７】
センサを構成するＦＢＧは、長さが数ｋｍまたはそれ以上の光ファイバケーブルを構成してもよい。光ファイバの長さ方向に２以上のグレーティングを設けることもできる。ＦＢＧの一端または両端には、光ファイバに光を入射させる光源と、グレーティングから反射した光の強度を検出するための光検出器を設けることもできる。
【００４８】
光源から光ファイバに入射した光が、光源に戻ることを防ぐため、光源と光ファイバとの間にサーキュレータを設けることもできる。サーキュレータは、３つの端子を有する光部品であり、第１端子への入力を第２端子から出力し、第２端子への入力を第３端子から出力する性質を有する。そこで、第１端子に光源を接続し、第２端子にＦＢＧを接続し、第３端子に光検出器を設けることにより、第２端子から第１端子への戻り光が阻止され、光源が保護される。光源を保護する手段として、光を一方向のみ透過させる（逆方向では光を阻止する）機能を有するアイソレータを用いることもできる。
【００４９】
グレーティングから反射した波長の変化を検出する手段としては、スペクトラムアナライザーによりピーク波長を検出する方法、発振波長が可変であるチューナブルレーザと波長無依存の光受光器を用いて光強度が最大となる波長を計測する方法などが挙げられる。ＦＢＧを用いた光ファイバセンサの測定方式として、波長分割多重（ＷＤＭ）方式、時間分割多重（ＴＤＭ）方式、光周波数領域反射測定（ＯＦＤＲ）等を利用することも可能である。
【００５０】
光ファイバは、反射波長の異なるグレーティングを有してもよい。光源から２以上の波長を含む光を同時に、または時間差を設けて光ファイバに入射させてもよい。光ファイバ上の位置を検出する方法としては、光ファイバの入射端から入射された光がグレーティングで反射して戻ってくるまでの時間を、入射端からの距離に換算する手法が挙げられる。
【００５１】
グレーティングが設けられる光ファイバは、偏波保持光ファイバであってもよい。この場合、速軸の光強度と遅軸の光強度を分離することで、センサから出力される情報量を増加させ、高精度の計測が可能になる。偏波保持ファイバとしては、ＰＡＮＤＡ型、ボウタイ型、楕円クラッド型などの種々のタイプが挙げられる。
【００５２】
本実施形態のＦＢＧは、光フィルタに利用することができる。光フィルタとしては、長波長通過形フィルタ、短波長通過形フィルタ、帯域通過形フィルタ等が挙げられる。光ファイバ伝送路に光フィルタを挿入して使用するための構成としては、ＦＢＧをステンレス、セラミックス等からなる保護筐体内に収容し、伝送路に接続されるＦＢＧの両端を保護筐体から露出した構造が挙げられる。光フィルタの反射特性を可変にする手法としては、ＦＢＧの温度をヒータで変化させる構成や、ＦＢＧの周囲に設けた樹脂等の伸縮性材料を用いてグレーティングに生じる応力を変化させる構成が挙げられる。
【００５３】
強化ガラス層を有する光ファイバにグレーティングを作製することについて、優れている点を次に列挙する。
［１］強化ガラス層を有する光ファイバは、傷が付き難い上に、張力に対して耐性があるため、長いファイバ表面を露出させることが可能であり、長尺のグレーティングを一度に作製するのに適している。したがって、光ファイバグレーティングの生産性を大幅に向上することができる。
［２］強化ガラス層を有する光ファイバは、圧縮応力のみならず、引張応力に対しても耐性が高いため、形状変化の大きな部分に光ファイバグレーティングを敷設して使用することができる。
［３］光ファイバグレーティングをセンサとして使用した場合、強化ガラス層を有する光ファイバの引張強度が強いため、グレーティングに張力を付加した状態で、センサの感度を上げて使用できるため適している。
［４］光ファイバグレーティングをセンサとして使用した場合、引っ張り、異物、熱等の使用環境に対して、耐性が強いため、高温、高圧、極低温などの過酷な環境でも耐久性の向上が期待できる。
【００５４】
以上、本発明を好適な実施形態に基づいて説明してきたが、本発明は上述の実施形態に限定されるものではなく、本発明の要旨を逸脱しない範囲で種々の改変が可能である。
【００５５】
上述の実施形態において、光ファイバグレーティングの製造工程は、コアとなる部分と、その周囲を囲むクラッドとなる部分と、強化ガラス層となる部分とを含む光ファイバ母材を製造する工程と、この光ファイバ母材からコア、クラッドおよび強化ガラス層を有する光ファイバを線引きする工程と、この光ファイバにグレーティングを形成する工程とを含む。これに対して、特許文献１に記載の方法では、光ファイバを線引きする際にコアおよびクラッドのみを有する裸光ファイバを線引きして、その外周に低紫外線吸収ポリマーからなる樹脂層を形成する。このため、特許文献１に記載の方法では、樹脂層の外径は長さ方向で不均一になり易いのに対して、上述の実施形態では、強化ガラス層の外径が高精度に均一になるよう容易に制御することができる。このため、光ファイバに書き込まれる屈折率変化の周期が乱れて難く、目指す特性のＦＢＧを製造し易くなる。
【００５６】
グレーティングが設けられる光ファイバとしては、石英系ガラス光ファイバのほかには、多成分ガラス光ファイバなどのガラス光ファイバ、プラスチッククラッド光ファイバ（ガラスコアを有する）、全プラスチック光ファイバ（コアおよびクラッドがプラスチック）等が挙げられる。光ファイバに設ける被覆としては、樹脂層、金属層、カーボン層などが挙げられる。
【００５７】
この技術は、シングルコアの光ファイバグレーティング（ＦＢＧ）だけでなく、マルチコアファイバグレーティングのように同一のクラッド内に配置された複数のコアに書き込まれたファイバグレーティングにも好適である。マルチコアファイバグレーティングの例として、次の文献を挙げる。
【００５８】
“Multicore fiber with integrated fiber Bragg gratings for background-free Raman sensing” Sebastian Dochow et al. Optics Express Vol. 20, Issue 18, pp. 20156-20169 (2012).
【００５９】
マルチコアファイバ（ＭＣＦ）にグレーティングを設ける場合、複数のコアのうち一部（１又は２以上）のコアにグレーティングを設けてもよく、全部のコアにグレーティングを設けてもよい。また、ＭＣＦの２以上のコアにグレーティングを設ける場合において、各コアの長さ方向におけるグレーティングの配置、特性、構造等は、それぞれ互いに同一とすることもでき、あるいは任意に異ならせることもできる。
【実施例】
【００６０】
以下、実施例をもって本発明を具体的に説明する。なお、本発明は、これらの実施例のみに限定されるものではない。
【００６１】
（ａ）高強度光ファイバ
まず、強化ガラス層を有する光ファイバを準備した。その構成は、次のとおりである。
コアの材料は、酸化ゲルマニウム添加石英ガラス（約３．５モル％のＧｅＯ２を含む）であり、コアの直径は約１０μｍで、カットオフ波長は、およそ１．４μｍである。目標とするグレーティングの反射波長における光ファイバの動作としては、シングルモードファイバである。クラッドの材料は石英ガラス（純粋石英）である。強化ガラス層の材料は、フッ素添加石英ガラス（純粋石英ガラスに比して０．３％程度屈折率が低下する程度のフッ素を含有し、フッ素の含有量として１モル％程度と推定される）である。この光ファイバの線引き時の線引き張力は約５００ｇ重であった。光ファイバの被覆として、紫外線硬化型のアクリレート系樹脂による樹脂層が設けられている。
【００６２】
（ｂ）水素ローディング
次に、光ファイバに水素ローディングを行う。効率よくＦＢＧを形成する方法として、紫外線照射前に光ファイバのコア内に水素を充填することが行われる。本実施例では、１００気圧の水素雰囲気内で光ファイバを３日間程度放置した。これにより光ファイバのコア部まで十分に高濃度の水素が充填される。これにより紫外線照射に対して効率よく屈折率上昇を生じさせるガラス構造の変化を与えることができる。
【００６３】
（ｃ）樹脂被覆の除去
上記光ファイバには紫外線硬化型のアクリレート系樹脂が被覆されているが、紫外線によるグレーティング書き込みのために樹脂を機械的に剥いだ。通常の光ファイバではこのような作業により機械的強度低下が免れないが、この光ファイバでは強度の低下、すなわち、作業中に破断するなどの問題は発生しなかった。
【００６４】
（ｄ）グレーティングの書き込み
被覆を完全に除去した光ファイバの部位に、図６に示すように位相マスク５１を介してエキシマレーザからの紫外線５２を照射して、各々、＋１次回折光および−１次回折光である２つのサブビーム５３，５３を生じさせた。２つのサブビーム５３，５３を干渉させて、光ファイバ１０の側方から照射させることにより、光ファイバ１０のコア１１に周期的な屈折率変化部２１によるグレーティング２０を形成した。使用したエキシマレーザは、発振波長２４８ｎｍのＫｒＦレーザであった。ＦＢＧ内の屈折率変化の周期は、反射波長が１５５０ｎｍ付近となるように設定した。図７に、本実施例により製造したＦＢＧの反射特性を示す。
【００６５】
（ｅ）アニーリング
ＦＢＧは、紫外線など高エネルギーの線源によりガラスの中に構造的な欠陥（酸化物の網目構造を切断したりして生じる欠陥）を形成することにより、光学的な屈折率変化を生じさせて、光導波路の中に周期的屈折率変動を形成するものである。実際に形成される欠陥種によっては、常温程度の使用環境でも欠陥の構造がより安定な構造に変化する。このため、光ファイバグレーティング形成後に、使用環境温度より十分に高い温度に光ファイバを曝して、不安定な欠陥種を除去する。これにより、使用環境下で長期間にわたり安定にＦＢＧを使用することができる。
【００６６】
本実施例では、ＦＢＧを形成済みの光ファイバのアニーリングを１２０℃、１時間にわたり実施した。アニーリング工程においても光ファイバの表面に強化ガラス層が形成されているので、取扱中に光ファイバの機械強度が低下することはなかった。また、ＦＢＧの使用条件によっては２００℃を超えるアニーリングが必要な例もある。本実施例では、光ファイバの表面から樹脂被覆が除去された状態にあるので、アニーリング温度が２００℃を超えるような温度であって樹脂被覆の劣化を心配する必要がない。さらに、アニーリング後に再度樹脂を被覆することも可能である。
【００６７】
前述の実施例では最終的な光ファイバ外径（ガラス径）を１２５μｍ、強化ガラス層の厚さとして厚さ５μｍに設定したが、必ずしもこれに限られるものではない。石英系ガラスからなる光ファイバに引張力を掛けた時に１００ｇ重程度で破断する傷の大きさは１μｍ以下と推定される。この傷の大きさと比べると、強化ガラス層の厚み５μｍは十分な厚みと考えられる。光ファイバグレーティングの使用環境によっては、強化ガラス層の厚みが１μｍ程度でも十分な効果がある。
【符号の説明】
【００６８】
１０…光ファイバ、１１…コア、１２…クラッド、１３…強化ガラス層、１４…低屈折率部、２０…グレーティング、２１…屈折率変化部、３０…加熱炉、３１…光ファイバ母材、３２…光ファイバ、３３…マッフルチューブ、３４…ヒータ、３５…ジャケット、３６…冷却装置、３７…断熱材、４０…線引き装置、４１…光ファイバ外径測定器、４２…冷却筒、４３…一次被覆塗布装置、４４…一次被覆硬化装置、４５…二次被覆塗布装置、４６…二次被覆硬化装置、４７…キャップスタン、４８…巻取ドラム、４９…光ファイバ径制御器、５０…グレーティング作製装置、５１…位相マスク、５２…紫外線、５３…サブビーム。
【図１】
2017015933.tif 000003
【図２】
2017015933.tif 000004
【図３】
2017015933.tif 000005
【図４】
2017015933.tif 000006
【図５】
2017015933.tif 000007
【図６】
2017015933.tif 000008
【図７】
2017015933.tif 000009